(57)【要約】      （修正有）【課題】湿熱耐久性試験および乾熱耐久性試験において、偏光特性の低下および色変化が大いに改良した液晶ディスプレイ用偏光板を提供する。【解決手段】二色性色素および架橋剤を吸着し延伸された親水性高分子より得られる偏光素膜を用いてなる偏光板に、特定の重合性樹脂組成物を硬化させて得られる層を有し、該層の厚みが０．５μｍ乃至１０μｍである層を少なくとも１層以上を設ける。【選択図】なし【特許請求の範囲】
【請求項１】
二色性色素および架橋剤を吸着し延伸された親水性高分子より得られる偏光素膜を用いてなる偏光板に、溶剤を除く重合性樹脂組成物１００重量部中、（メタ）アクリロイル基を２つ以上有する（メタ）アクリレート化合物であって、膜厚５μｍの硬化樹脂膜層とした場合の該樹脂膜層の透湿度が２４時間で１５００ｇ／ｍ２以下となる少なくとも１種以上の（メタ）アクリレート化合物（Ａ）が３０乃至９８重量部と、２５℃の水に対する溶解度が１重量％以下である少なくとも１種類以上の（メタ）アクリレート化合物（Ｂ）が１乃至７０重量部と、重合開始剤（Ｃ）０．１〜１０重量部を含有する重合性樹脂組成物を硬化させて得られる層を有し、該層の厚みが０．５〜１０μｍであって、重合性樹脂組成物を硬化させた層を設けたときの偏光板の積層構成において、保護層／接着層／偏光素膜／接着層／保護層の構成における保護層と偏光素膜の間に少なくとも１層以上設けられていることを特徴とする偏光板。
【請求項２】
重合性樹脂組成物を硬化させた層が、保護層（Ｌ）／接着層（Ｌ）／偏光素膜／接着層（Ｍ）／保護層（Ｍ）／粘着層により構成される偏光板において、保護層（Ｌ）と偏光素膜の間に少なくとも１層以上設けられていることを特徴とする請求項１に記載の偏光板。
【請求項３】
重合性樹脂組成物を硬化させた層が、保護層（Ｌ）／接着層（Ｌ）／偏光素膜／接着層（Ｍ）／保護層（Ｍ）／粘着層により構成される偏光板において、保護層（Ｌ）と接着層（Ｌ）との間に、少なくとも１層以上設けられていることを特徴とする請求項１または2のいずれか一項に記載の偏光板。
【請求項４】
保護層（Ｌ）／接着層（Ｌ）／偏光素膜／接着層（Ｍ）／保護層（Ｍ）／粘着層により構成される偏光板において、重合性樹脂組成物を硬化させた層が、保護層（Ｌ）と接着層（Ｌ）との間と、保護層（Ｍ）と接着層（Ｍ）の間、それぞれの層の間に少なくとも１層以上づつ設けられていることを特徴とする請求項１乃至３のいずれか一項に記載の偏光板。
【請求項５】
２５℃の水に対する溶解度が１重量％以下である少なくとも１種類以上の（メタ）アクリレート化合物（Ｂ）が、ジシクロペンタジエン骨格を有し、かつ、（メタ）アクリロイル基を１つ以上有する(メタ)アクリレート化合物であることを特徴とする請求項１乃至４の偏光板。
【発明の詳細な説明】
【技術分野】
【０００１】
本発明は、耐久性を向上させた偏光板に関する。
【背景技術】
【０００２】
偏光素膜は一般に、二色性色素であるヨウ素又は二色性染料をポリビニルアルコール系樹脂フィルムに吸着配向させ製造されている。この偏光素膜の少なくとも片面に接着剤層を介してトリアセチルセルロースなどからなる保護フィルムを貼合して偏光板とされ、液晶表示装置などに用いられる。二色性色素としてヨウ素を用いた偏光板はヨウ素系偏光板と呼ばれ、一方、二色性色素として二色性染料を用いた偏光板は染料系偏光板と呼ばれる。これらのうち、ヨウ素系偏光板は、染料系偏光板に比べ、高透過率で高偏光度、すなわち高コントラストを示すことから、一般的な液晶モニター、液晶テレビ、携帯電話、ＰＤＡなどに広く用いられている。しかしながら、ヨウ素系偏光板は光学特性の面では染料系偏光板に勝っているものの、光学耐久性の面では染料系偏光板に大きく劣っており、例えば、ヨウ素系偏光板を高温多湿下に放置すると、大きく脱色し、偏光度が低下するなどの問題が生じていた。また、染料系偏光板であっても、湿熱試験において光学特性が全く変化しない訳ではなく、更なる高耐久性が望まれている。
【先行技術文献】
【特許文献】
【０００３】
【特許文献１】特開平８−５８３６
【特許文献２】特開２００１−２７２５３４
【特許文献３】特開２００４−１２５７８
【特許文献４】特開２００１−１６６１３９
【特許文献５】特開２００３−１８５８４２
【特許文献６】特開２００４−７７５７９
【非特許文献】
【０００４】
【非特許文献１】紫外線硬化システム 総合技術センター発行, 加藤清視著, P259-303
【発明の概要】
【発明が解決しようとする課題】
【０００５】
透過率及び偏光度が高く、高コントラストで、かつ、耐湿熱性にも優れる偏光板が求められている。この要望に対する発明として、特許文献１、特許文献２に記載されているようにヨウ素系偏光板の保護フィルムによる改善方法や、また、特許文献３、特許文献４のようにトリアセチルセルロースの保護フィルムを接着する接着剤を改質する方法によって乾熱耐久性、湿熱耐久性を向上させることが記載されている。このように、保護フィルム又は接着剤によって偏光板の耐久性を向上させている技術がある。しかしながら、まだ充分ではなく、また、安価で簡易的な偏光板の湿熱耐久性の向上が切望されている。
【０００６】
さらに、偏光板の耐久性を向上させる処方として特許文献５、特許文献６のように偏光子の片面にエネルギー線重合性化合物によって形成された保護層を有する偏光板が知られている。しかしながら、特許文献５または特許文献６の処方のように偏光子の片面にエネルギー線重合性化合物によって形成された保護層を有するだけでは湿熱耐久性が不十分であって、その保護層の膜厚によっては重合性化合物の未硬化モノマーが増えて、逆に湿熱耐久性および乾熱耐久性が低下し、かつ、密着性が不十分であるという問題点がある。また、公知の技術であるハードコート層などの樹脂硬化層を有する偏光板はあるが、ハードコート層などの樹脂層を設けるだけでは高度に湿熱耐久性が向上するとは限らず、かつ、乾熱耐久性試験で変色する等劣化が激しい偏光板になっていた。
【０００７】
前記課題を解決すべく鋭意検討の結果、二色性色素および架橋剤を吸着し延伸された親水性高分子より得られる偏光素膜を用いてなる偏光板に、溶剤を除く重合性樹脂組成物１００重量部中、（メタ）アクリロイル基を２つ以上有する（メタ）アクリレート化合物で、膜厚５μｍの硬化樹脂膜層とした場合の該樹脂膜層の透湿度が２４時間で１５００ｇ／ｍ２以下となる少なくとも１種以上の（メタ）アクリレート化合物（Ａ）が３０乃至９８重量部と、２５℃の水に対する溶解度が１重量％以下である少なくとも１種類以上の（メタ）アクリレート化合物（Ｂ）が１乃至７０重量部と、重合開始剤（Ｃ）０．１〜１０重量部を含有する重合性樹脂組成物を硬化させて得られる層を有し、該層の厚みが０．５〜１０μｍである層を少なくとも１層以上設けられていることを特徴とする偏光板は、耐久性、主に湿熱耐久性が大きく向上し、かつ、乾熱耐久性においても色変化の起こらない偏光板が得られることを新規に見出した。
【課題を解決するための手段】
【０００８】
すなわち、本発明は、
「（１）二色性色素および架橋剤を吸着し延伸された親水性高分子より得られる偏光素膜を用いてなる偏光板に、溶剤を除く重合性樹脂組成物１００重量部中、（メタ）アクリロイル基を２つ以上有する（メタ）アクリレート化合物であって、膜厚５μｍの硬化樹脂膜層とした場合の該樹脂膜層の透湿度が２４時間で１５００ｇ／ｍ２以下となる少なくとも１種以上の（メタ）アクリレート化合物（Ａ）が３０乃至９８重量部と、２５℃の水に対する溶解度が１重量％以下である少なくとも１種類以上の（メタ）アクリレート化合物（Ｂ）が１乃至７０重量部と、重合開始剤（Ｃ）０．１〜１０重量部を含有する重合性樹脂組成物を硬化させて得られる層を有し、該層の厚みが０．５〜１０μｍであって、重合性樹脂組成物を硬化させた層を設けたときの偏光板の積層構成において、保護層／接着層／偏光素膜／接着層／保護層の構成における保護層と偏光素膜の間に少なくとも１層以上設けられていることを特徴とする偏光板。
（２）重合性樹脂組成物を硬化させた層が、保護層（Ｌ）／接着層（Ｌ）／偏光素膜／接着層（Ｍ）／保護層（Ｍ）／粘着層により構成される偏光板において、保護層（Ｌ）と偏光素膜の間に少なくとも１層以上設けられていることを特徴とする（１）に記載の偏光板。
（３）重合性樹脂組成物を硬化させた層が、保護層（Ｌ）／接着層（Ｌ）／偏光素膜／接着層（Ｍ）／保護層（Ｍ）／粘着層により構成される偏光板において、保護層（Ｌ）と接着層（Ｌ）との間に、少なくとも１層以上設けられていることを特徴とする（１）または（２）のいずれか一項に記載の偏光板。
（４）保護層（Ｌ）／接着層（Ｌ）／偏光素膜／接着層（Ｍ）／保護層（Ｍ）／粘着層により構成される偏光板において、重合性樹脂組成物を硬化させた層が、保護層（Ｌ）と接着層（Ｌ）との間と、保護層（Ｍ）と接着層（Ｍ）の間、それぞれの層の間に少なくとも１層以上づつ設けられていることを特徴とする（１）乃至（３）のいずれか一項に記載の偏光板。」
に関します。
【発明の効果】
【０００９】
本発明の偏光板は、湿熱環境下、例えば温度６５℃、相対湿度９３％でヨウ素系偏光板であっても脱色が少なく透過率変化及び偏光度の低下が少ない偏光板となる。ディスプレイ用偏光板における高透過率、高コントラスト、かつ耐久性の高い偏光板が得られる。本発明の重合性樹脂組成物を硬化させて得られる層を有する偏光板は、耐久性が大きく向上するだけでなく、密着性も良好であって、かつ、樹脂層が熱または湿度によって変色が起こらないという特徴を持つ。
【発明を実施するための形態】
【００１０】
以下、本発明を詳細に説明する。
本願発明は、二色性色素および架橋剤を吸着し延伸された親水性高分子より得られる偏光素膜を用いてなる偏光板に、溶剤を除く重合性樹脂組成物１００重量部中、（メタ）アクリロイル基を２つ以上有する（メタ）アクリレート化合物で、膜厚５μｍの硬化樹脂膜層とした場合の該樹脂膜層の透湿度が２４時間で１５００ｇ／ｍ２以下となる少なくとも１種以上の（メタ）アクリレート化合物（Ａ）が３０乃至９８重量部と、２５℃の水に対する溶解度が１重量％以下である少なくとも１種類以上の（メタ）アクリレート化合物（Ｂ）が１乃至７０重量部と、重合開始剤（Ｃ）０．１〜１０重量部を含有する重合性樹脂組成物を硬化させて得られる層を有し、該層の厚みが０．５〜１０μｍである層を少なくとも１層以上設けられていることを特徴とする偏光板に関するものである。
【００１１】
（メタ）アクリロイル基を有する化合物とは、例えば非特許文献１に示されるような化合物である。しかし本発明では、非特許文献１に限定されるものではなく、公知の（メタ）アクリロイル基を有する化合物を用いることが出来る。それら化合物と重合開始剤を用いて、重合性樹脂組成物とする。ただし、本発明では、（メタ）アクリロイル基を有する化合物であっても、２つ以上の（メタ）アクリロイル基を有する化合物（Ａ）においては、硬化した後の膜厚が５μｍとなるように樹脂膜層を形成し、該樹脂膜層のＪＩＳ―Ｚ０２０８に基づく透湿度が２４時間で１５００ｇ／m２以下となる化合物であることを特徴とする。透湿度は、より好ましくは２４時間で１１００ｇ/m２以下であることが良く、さらに好ましくは２４時間で９００ｇ/m２以下の樹脂、もっと好ましくは２４時間で８００ｇ/m２以下の樹脂を用いることが好ましい。
【００１２】
透湿度を評価する方法は、半晒クラフト紙（トーツヤ・エコー社より入手）に固形分濃度５重量％のポリビニルアルコールを１μｍの厚みにアンカー塗工したものに（メタ）アクリロイル基を有する化合物を塗工する。（メタ）アクリロイル基を有する化合物は、（メタ）アクリロイル基を有する樹脂１０重量部、トルエン５重量部、１−ヒドロキシシクロヘキシルフェニルケトン（チバスペシャリティーケミカルズ製イルガキュアー１８４）０．６重量部を混合し、組成物とした。その組成物を溶剤揮発後の樹脂固形分が５μｍの厚みになるようにポリビニルアルコールをアンカー塗工した該半晒クラフト紙に塗工した。その紙をＪＩＳ―Ｚ０２０８に基づき透湿度を測定した。
【００１３】
前記方法で得られた（メタ）アクリロイル基を有する化合物からなる塗膜の透湿度を表１に示す。
表１ （メタ）アクリロイル基を有する化合物を塗膜にした時の透湿度
2011145675.tif 000002
この結果から、ジエチレングリコールジアクリレート、ならびにポリエチレングリコール４００ジアクリレートなどは透湿度が高い。
【００１４】
表１に示す塗膜にした時の透湿度が低い化合物を使用することで、湿熱耐久性は向上する。しかしながら、硬化する化合物において、層を形成するだけで十分な硬度、密着性、および、偏光板の耐久性をより向上させることはできない。耐久性を向上させるには前記の塗膜にした時の透湿度が２４時間で１５００ｇ／ｍ２以下となる（メタ）アクリロイル基を２つ以上有する少なくとも１種以上の（メタ）アクリレート化合物（Ａ）だけでなく、２５℃の水に対する溶解度が１重量％以下である少なくとも１種類以上の（メタ）アクリレート化合物（Ｂ）と、重合開始剤（Ｃ）とで構成される重合性樹脂組成物であることが良い。その含有量は、溶剤を除く重合性樹脂組成物１００重量部中、少なくとも１種以上の（メタ）アクリレート化合物（Ａ）が３０乃至９８重量部、(メタ)アクリレート化合物（Ｂ）が１乃至７０重量部、重合開始剤（Ｃ）０．１〜１０重量部を含有することが良い。
【００１５】
２５℃の水に対する溶解度が１重量％以下である１種類以上の（メタ）アクリレート化合物（Ｂ）は、（メタ）アクリレート化合物の水への溶解度が低いほど好ましい。２５℃の水に対して、(メタ)アクリレート化合物の溶解度を確認する方法としては、２５℃の蒸留水１００ｇに対する(メタ)アクリレート化合物を混合させた場合の溶解度を確認すれば良い。その水に対する溶解度が１重量％以下の(メタ)アクリレート化合物が本発明で用いられる(メタ)アクリレート化合物（Ｂ）に相当する。(メタ)アクリレート化合物の水への溶解度が高い場合、つまりは親水性が強い場合は、重合性樹脂組成物によって得られる層の吸水率が高く、密着性および光学耐久性を向上させるには至らない。また、この方法によれば、表１記載の透湿度を計測できない（メタ）アクリロイル基が１つだけの（メタ）アクリレート化合物であっても溶解度が計測でき、パラメーターとして有用である。
【００１６】
２５℃の水に対する溶解度が１重量％以下である（メタ）アクリレート化合物（Ｂ）に該当しない化合物か否かは下記の表２より確認できる。
表２ （メタ）アクリロイル基を有する化合物の溶解度 （ｇ／１００ｍｌ水）
2011145675.tif 000003
表２から分かるように、ブタンジオールモノアクリレート、N,N-ジメチルアミノエチルアクリレート、N,N-ジメチルアミノエチルメタクリレート、２−エトキシエチルアクリレート、２−ヒドロキシエチルアクリレート、２−ヒドロキシエチルメタクリレート、ヒドロキシプロピルアクリレート、２−メトキシエチルアクリレート、ビニルアセテート、N-ビニルカプロラクタム、N-ビニルピロリドン、ポリエチレングリコール４００ジアクリレート又はポリエチレングリコール２００ジアクリレートの２５℃の水に対する溶解度は１重量％以上である。これらのような（メタ）アクリレート化合物を用いてしまうと、硬度、密着性、偏光板の耐久性を向上するには至らない。
【００１７】
さらに(メタ)アクリレート化合物（Ｂ）において、さらに硬度、密着性、偏光板の耐久性を向上させるには、分子内に少なくとも水酸基を１つ以上有し、かつ、（メタ）アクリロイル基を１つ以上有する(メタ)アクリレート化合物（ａ）、または、少なくとも１つ以上のジシクロペンタジエン基を有し、かつ、（メタ）アクリロイル基を１つ以上有する(メタ)アクリレート化合物（ｂ）を用いるのが良い。(メタ)アクリレート化合物（Ｂ）の（メタ）アクリロイル基は１つ以上有していれば良い。分子内に水酸基を有する化合物は、少なくとも１種類以上を重合性樹脂組成物１００重量部中に１重量部以上含有してるだけでも耐久性は向上するが、１０重量部以上が好ましく、より好ましくは２０重量部以上、さらに好ましくは３０重量部以上含むことが良い。
【００１８】
分子内に少なくとも水酸基を１つ以上有し、かつ、（メタ）アクリロイル基を１つ以上有する(メタ)アクリレート化合物（ａ）としては、ＥＨＣ変性ブチルアクリレート（長瀬産業社製 デナコールDA-151）、グリセロールメタクリレート（日本油脂社製ブレンマーGLM）、２−ヒドロキシー３−メタクリロキシプロピルトリメチルアンモニウムクロライド（日本油脂社製ブレンマーQA）、ＥＯ変性燐酸アクリレート（共栄社油脂社製 ライトエステルP-A）、ＥＯ変性フタール酸アクリレート（大阪有機社製ビスコート2308）、ＥＯ、ＰＯ変性フタル酸メタクリレート（共栄社油脂社製 ライトエステルHO）、アクリル化イソシアヌレート（東亞合成社製アロニックスM-215）、ＥＯ変性ヒ゛スフェノールＡジアクリレート（日本化薬社製カヤラッド
R-115）、ジペンタエリスリトールモノヒドロキシペンタアクリレート（サートマー社製SR-399）、グリセロールジメタクリレート（長瀬産業社製
デナコールDM-811）、グリセロールアクリレート（日本油脂社製ブレンマーGAM）、グリセロールジメタクリレート（日本油脂社製
ブレンマーGMR）、ＥＣＨ変性グリセロールトリアクリレート（長瀬産業社製デナコールDA-314）、ＥＣＨ変性１,６-ヘキサンジオールジアクリレート（日本化薬社製カヤラッドR-167）、ペンタエリスリトールトリアクリレート（日本化薬社製カヤラッドPET-30）、ステアリン酸変性ペンタエルスリトールジアクリレート（東亞合成社製
アロニックスM-233）、ＥＣＨ変性フタル酸ジアクリレート（長瀬産業社製 デナコールDA-721)、トリグリセロールジアクリレート（共栄社油脂社製エポキシエステル 80
MFA）などが挙げられる。
【００１９】
前記（ｂ）のジシクロペンタジエン骨格を有する化合物とは、例えば、ジシクロペンタニル骨格、ジシクロペンテニル骨格、アダマンタン骨格を有する樹脂を指す。その中で、より湿熱耐久性を向上させるには、ジシクロペンタニル骨格又はジシクロペンテニル骨格が好ましい。ジシクロペンタジエン骨格を有する化合物は、少なくとも１種類以上を重合性樹脂組成物１００重量部中に１重量部以上含有してるだけでも耐久性は向上するが、１０重量部以上が好ましく、より好ましくは１５重量部以上、さらに好ましくは２０重量部以上含むことが良い。
【００２０】
前記ジシクロペンタニル化合物を有する化合物としては、例えば、ジシクロペンタニルアクリレート（日立化成社製FA-513A）、ジシクロペンタニルメタクリレート（日立化成社製FA-513M）又はジシクロペンタニルジアクリレート（日本化薬社製 カヤラッド
R-684）などが良い。ジシクロペンタニル骨格を有する樹脂が最も好ましい。
【００２１】
前記ジシクロペンテニル骨格を有する化合物としては、例えば、ジシクロペンテニルアクリレート（日立化成社製FA-511A）、ジシクロペンテニルオキシエチルアクリレート（日立化成社製 FA-512A）又はジシクロペンテニルオキシエチルメタクリレート（日立化成
FA-512M）などが良い。
【００２２】
前記アダマンタン骨格を有する化合物としては、例えば、２−メチルー２−アダマンチルメタクリレート（出光興産社製Adamantate
MM）, ２−エチルー２アダマンチルメタクリレート（出光興産社製 Adamantate EM）, ３−ヒドロキシー１−アダマンチルメタクリレート（出光興産社製 Adamantate HM）, ３−ヒドロキシー１−アダマンチルアクリレート（出光興産社製 Adamantate HA）, ２−メチルー２−アダマンチルアクリレート（出光興産社製 Adamantate MA）又は ２−エチルー２−アダマンチルアクリレート（出光興産社製 Adamantate EA）などが良い。
【００２３】
（メタ）アクリレート化合物の中には、（メタ）アクリレート化合物（Ａ）かつ（メタ）アクリレート化合物（Ｂ）となる樹脂が存在する。そういった両方の性質を満たす化合物は、他に配合する化合物の性質によって、(メタ)アクリレート化合物（Ａ）として用いるか、または(メタ)アクリレート化合物（Ｂ）として用いるかを使い分けても構わない。そういった樹脂としては、例えば、ペンタエリスリトールトリアクリレート（日本化薬社製
カヤラッド PET-30）、ＥＣＨ変性１，６−ヘキサンジオールジアクリレート（日本化薬社製 カヤラッド R-167）などが挙げられる。
【００２４】
湿熱耐久性と、偏光板の層間密着性をより向上させるには、前記（メタ）アクリレート化合物（Ｂ）が、水酸基を１つ以上有し、かつ、（メタ）アクリロイル基を１つ以上有する（メタ）アクリレート化合物（ａ）と、ジシクロペンタジエン骨格を有し、かつ、（メタ）アクリロイル基を１つ以上有する（メタ）アクリレート化合物（ｂ）の２つの成分を共に有していることが、より好ましい。それらは１種類ずつでも良いが、複数種よりなる成分が混合しても良い。それら２成分の(メタ)アクリレート化合物（ａ）と（ｂ）の含有重量比率は５：９乃至１１：３である樹脂組成物が良く、該(メタ)アクリレート化合物（Ｂ）の比率よりなる樹脂組成物より得られる層を有する偏光板は、さらに耐久性が向上する。
【００２５】
より十分に安定した硬度、および偏光板の耐久性を向上できる樹脂組成物を得るためには、（Ａ）又は（Ｂ）で（メタ）アクリロイル基を３つ以上有する化合物が、重合性樹脂組成物１００重量部中に５０重量部以上含有していることが好ましい。より好ましくは６０重量部以上、さらに好ましくは７０重量部以上含有することが好ましい。
【００２６】
（メタ）アクリロイル基を２つ以上有する少なくとも１種の（メタ）アクリレート化合物（Ａ）は、ジシクロペンタジエン骨格、ペンタエリスリトール骨格、ネオペンチルグリコール骨格、トリメチロールプロパン骨格又はジシクロペンタジエン骨格のいずれかが含まれる化合物が耐久性を向上さえるため、より好ましい。ペンタエリスリトール骨格、ネオペンチルグリコール骨格又はトリメチロールプロパン骨格のいずれかを有する化合物は、少なくとも１種類以上を重合性樹脂組成物１００重量部中に３０重量部以上、好ましくは５重量部、さらに好ましくは７０重量部含むことが好ましい。
【００２７】
前記ペンタエリスリトール骨格を有する化合物としては、例えばペンタエリスリトールトリアクリレート（日本化薬社製 カヤラッド PET-30）、ペンタエリスリトールテトラアクリレート（日本化薬社製 カヤラッド
PET-40）、ペンタエリスリトールテトラメタクリレート（サートマー社製 SR-367）、ジペンタエリスリトールヘキサアクリレート（日本化薬社製
カヤラッド DPHA）、ジペンタエリスリトールモノヒドロキシペンタアクリレート（サートマー社製 SR-399）、アルキル変性ジペンタエリスリトールペンタアクリレート（日本化薬社製 カヤラッド D-310）、アルキル変性ジペンタエリスリトールテトラアクリレート（日本化薬社製 カヤラッド D-320）、アルキル変性ジペンタエリスリトールトリアクリレート（日本化薬社製 カヤラッド D-330）、カプロラクトン変性ジペンタエリスリトールヘキサアクリレート（日本化薬社製 カヤラッド DPCA-20、日本化薬社製 カヤラッド DPCA-60、日本化薬社製 カヤラッド DPCA-120）、ステアリン酸変性ペンタエリスリトールジアクリレート（東亜合成社製 アロニックスM-233）などが良い。好ましくは、ペンタエリスリトールトリアクリレート（日本化薬社製 カヤラッド PET-30）が最も好ましい。
【００２８】
前記ネオペンチルグリコール骨格を有する化合物としては、例えば、ネオペンチルグリコールジメタクリレート（日立化成社製 FA-125M）、ネオペンチルグリコールジアクリレート（日本化薬社製カヤラット゛NPGDA）、ネオペンチルグリコールジアクリレート（サートマー社製 SR-248）、ヒドロキピバリン酸ネオペンチルグリコールジアクリレート（日本化薬社製カヤラッド MANDA）、カプロラクトン変性ヒドロキシピバリン酸ネオペンチルグリコールジアクリレート（日本化薬社製カヤラッド HXシリーズ）、脂環式変成ネオペンチルグリコールアクリレート（日本化薬社製 カヤラット゛R-629、日本化薬社製 カヤラッド R-644）又はビス（アクリロキシネオペンチルグリコール）アジペート（日本化薬社製カヤラッド R-526）などがある。
【００２９】
前記トリメチロールプロパン骨格を有する化合物としては、例えば、トリメチロールプロパントリアクリレート（日本化薬社製 カヤラッド TMPTA）、トリメチロールプロパントリメタクリレート（サートマー社製 SR-350）、ジトリメチロールプロパンテトラアクリレート（サートマー社製 SR-355）、ネオペンチルグリコール変性トリメチロールプロパンジアクリレート（日本化薬社製カヤラッド R-604）、ＥＯ変性トリメチロールプロパントリアクリレート（サートマー社製SR-450）、ＰＯ変性トリメチロールプロパントリアクリレート（日本化薬社製
カヤラッド TPA-シリーズ）又はＥＣＨ変性トリメチロールプロパントリアクリレート（長瀬産業社製 デコナールDA-321）などがある。
【００３０】
以上の化合物を少なくとも１種以上で混合する際には、（メタ）アクリレート化合物（Ａ）は、溶媒を除く重合性樹脂組成物１００重量部中に３０重量部以上、より好ましくは５０重量部以上、さらに好ましくは７０重量部以上含有していることが好ましい。（メタ）アクリレート化合物（Ｂ）は、溶媒を除く重合性樹脂組成物１００重量部中に１０重量部以上、より好ましくは２０重量部以上、さらに好ましくは３０重量部以上含有していることが好ましい。
【００３１】
本発明で使用される化合物またはその重合性樹脂組成物が紫外線によって重合する場合には、紫外線重合開始剤（Ｃ）を用いることで重合反応をさせる。紫外線重合開始剤としては例えば、２−メチル−１−［４−（メチルチオ）フェニル］−２−モルホリノプロパン−１（チバスペシャリティーケミカルズ社製イルガキュアー９０７）、１−ヒドロキシシクロヘキシルフェニルケトン（チバスペシャリティーケミカルズ社製
イルガキュアー１８４）、４−（２−ヒドロキシエトキシ）−フェニル（２−ヒドロキシ−２−プロピル）ケトン（チバスペシャリティーケミカルズ社製イルガキュアー２９５９）、１−（４−ドデシルフェニル）−２−ヒドロキシ−２−メチルプロパン−１−オン（メルク社製ダロキュアー９５３）、１−（４−イソプロピルフェニル）−２−ヒドロキシ−２−メチルプロパン−１−オン（メルク社製
ダロキュアー１１１６）、２−ヒドロキシ−２−メチル−１−フェニルプロパン−１−オン（チバスペシャリティーケミカルズ社製 イルガキュアー１１７３）、ジエトキシアセトフェノン等のアセトフェノン系化合物、ベンゾイン、ベンゾインメチルエーテル、ベンゾインエチルエーテル、ベンゾインイソプロピルエーテル、ベンゾインイソブチルエーテル、２，２−ジメトキシ−２−フェニルアセトフェノン（チバスペシャリティーケミカルズ社製
イルガキュアー６５１）等のベンゾイン系化合物、ベンゾイル安息香酸、ベンゾイル安息香酸メチル、４−フェニルベンゾフェノン、ヒドロキシベンゾフェノン、４−ベンゾイル−４'−メチルジフェニルサルファイド、３，３'−ジメチル−４−メトキシベンゾフェノン（日本化薬社製カヤキュアーＭＢＰ）等のベンゾフェノン系化合物、チオキサンソン、２−クロルチオキサンソン（日本化薬社製
カヤキュアーＣＴＸ）、２−メチルチオキサンソン、２，４−ジメチルチオキサンソン（日本化薬社製カヤキュアーＲＴＸ）、イソプロピルチオキサンソン、２，４−ジクロオチオキサンソン（日本化薬社製
カヤキュアーＣＴＸ）、２，４−ジエチルチオキサンソン（日本化薬社製カヤキュアーＤＥＴＸ）、２，４−ジイソプロピルチオキサンソン（日本化薬社製 カヤキュアーＤＩＴＸ）等のチオキサンソン系化合物等が挙げられる。より好ましくは、２−メチル−１−［４−（メチルチオ）フェニル］−２−モルホリノプロパン−１（チバスペシャリティーケミカルズ社製イルガキュアー９０７）、１−ヒドロキシシクロヘキシルフェニルケトン（チバスペシャリティーケミカルズ社製
イルガキュアー１８４）又は２，２−ジメトキシ−２−フェニルアセトフェノン（チバスペシャリティーケミカルズ社製 イルガキュアー６５１）が良い。これらの紫外線重合開始剤（Ｃ）は１種類でも複数でも任意の配合割合で混合して使用することができる。
【００３２】
ベンゾフェノン系化合物やチオキサンソン系化合物を用いる場合には、紫外線重合反応を促進させるために、助剤を併用することも可能である。そのような助剤としては例えば、トリエタノールアミン、メチルジエタノールアミン、トリイソプロパノールアミン、ｎ−ブチルアミン、Ｎ−メチルジエタノールアミン、ジエチルアミノエチルメタアクリレート、ミヒラーケトン、４，４'―ジエチルアミノフェノン、４−ジメチルアミノ安息香酸エチル、４−ジメチルアミノ安息香酸（ｎ−ブトキシ）エチル又は４−ジメチルアミノ安息香酸イソアミル等のアミン系化合物が挙げられる。
【００３３】
前記紫外線重合開始剤および助剤の添加量は、偏光性能の低下が起こらない範囲で使用することが好ましく、紫外線重合開始剤の量は、重合性組成物中の（メタ）アクリレート化合物１００重量部に対して、好ましくは０．１重量部以上１２重量部以下、より好ましくは２重量部以上１０重量部以下程度がよい。また、助剤は紫外線重合開始剤に対して、０．５倍から２倍量程度がよい。
【００３４】
本発明で使用される化合物またはその樹脂組成物が熱硬化型の場合には、重合開始剤、架橋剤及び／又は開始触媒を用いる。架橋剤の種類としては、イソシアネート系、ホウ素系、チタネート系等の種々の公知の化合物を用いることができ、重合を促進させるものであれば限定されない。その添加量は、重合性樹脂組成物１００重量部中に０．１重量部以上２０重量部以下、より好ましくは該組成物１００重量部中に１重量部以上１０重量部以下程度がよい。
【００３５】
偏光板に重合性樹脂組成物層を形成させる方法としては、例えば、該組成物を直接または適当な溶剤を用いて希釈し、保護層または二色性色素を吸着配向させたポリビニルアルコール系フィルムに塗布する。その後加熱等により溶剤を除去し、加熱、または紫外線を照射することにより重合性樹脂組成物を硬化させた層を得ることができる。塗布する際に用いられる該組成物の溶液の溶剤としては、該組成物の溶解性、塗布時の基板上へのぬれ性に優れ表面性の低下を起こさないものであれば特に制限はない。そのような溶剤としては、例えば、トルエン、キシレン等の芳香族炭化水素類、アニソール、ジオキサン、テトラヒドロフラン等のエーテル類、メチルイソブチルケトン、メチルエチルケトン、シクロヘキサノン、シクロペンタノン、２−ペンタノン、３−ペンタノン、２−ヘキサノン、３−ヘキサノン、２−ヘプタノン、３−ヘプタノン、４−ヘプタノン又は２，６−ジメチル−４−ヘプタノン等のケトン類、ｎ−ブタノール、２−ブタノール、シクロヘキサノール又はイソプロピルアルコール等のアルコール類、メチルセロソルブ、酢酸メチルセロソルブ等のセロソルブ類、酢酸エチル、酢酸ブチル、乳酸メチル、プロピレングリコールモノメチルエーテルアセテート、プロピレングリコールエチルエーテルアセテート、酢酸メトキシエチル又はサクサンエトキシエチル等のエステル類、ジメチルスルホキシド、アセトニトリル、Ｎ，Ｎ−ジメチルアセトホルムアミドが挙げられるがこれらに限定されない。好ましくは、トルエン、シクロペンタノン又は酢酸エチルが良い。また、溶剤は単一でも混合物でもよい。該組成物を溶解する際の該組成物の濃度は溶剤溶解性、基板上へのぬれ性、塗布後の厚みなどによって異なるが、好ましくは５〜９５重量％、より好ましくは１０〜８０重量％程度がよい。
【００３６】
また、基板上へ塗布する際、該基板上へのぬれ性が乏しい場合や、形成された該組成物層の表面性が悪い場合は、それらを改善するために該組成物中に種々のレベリング剤を添加することも可能である。レベリング剤の種類としては、シリコン系、フッ素系、ポリエーテル系、アクリル酸共重合物系又はチタネート系等の種々の化合物を用いることができる。その添加量は、重合性樹脂組成物１００重量部中に０．０００１重量部以上１０重量部以下、より好ましくは該組成物１００重量部中に０．１重量部以上５重量部以下程度がよい。
【００３７】
基板上へ形成された該組成物層を硬化した後、硬化した層と保護フィルムとの密着性が悪い場合は、それらを改善するために該組成物中に種々の架橋剤を添加することも可能である。架橋剤の種類としては、イソシアネート系、ホウ素系、チタネート系又はシリコン系等の種々の化合物を用いることができる。その添加量は、重合性樹脂組成物１００重量部中に０．０００１重量部以上２０重量部以下、より好ましくは該組成物１００重量部中に０．１重量部以上１０重量部以下程度がよい。
【００３８】
偏光板に重合性樹脂組成物の層を形成させる方法として、保護層へコーティングすることで樹脂層を設けても良いし、二色性色素およびホウ酸を吸着させたポリビニルアルコール系フィルムに直接コーティングするなどの方法で層を設けても良い。または、保護層または二色性色素を吸着配向させたポリビニルアルコール系フィルムに塗布するだけではなく、あらかじめ別のフィルムに塗布し、硬化した層を保護層または二色性色素を吸着配向させたポリビニルアルコール系フィルムに転写、または積層させる方法でも良い。さらには、接着層を設けると同時に層を設ける方法も効率が良く、さらには接着層自体が重合性樹脂組成物であることが最も簡易的に偏光板を作製できる。塗布する方法は特に限定されず、例えば、スピンコート方式、ワイヤーバーコート方式、グラビアコート方式、マイクログラビアコート方式、カレンダーコート方式、スプレーコート方式又はメニスカスコート方式等などによる方法が挙げられる。
【００３９】
本発明で使用される重合性樹脂組成物よりなる硬化層は加熱または紫外線照射により十分に重合し、未反応分が極力少ないことが好ましい。その程度は、硬化後の樹脂組成物１００重量部中の未反応の（メタ）アクリレート化合物が０重量部以上５重量部以下、より好ましくは０重量部以上３重量部以下、さらに好ましくは０重量部以上１重量部以下になるようにするのがよい。そのような層を得る方法としては、例えば塗布後の樹脂組成物の層の厚さを最適化する方法、添加する光重合開始剤の種類や量を最適化する方法、十分な加熱または紫外線を照射する方法、窒素等の不活性ガス中で行うなどの紫外線照射時の雰囲気を変えて硬化させる方法などが挙げられる。簡易的な方法は、樹脂層の厚さを最適化する方法が、樹脂濃度を変えたり、樹脂塗布量を変えるだけで最適化できるので、最も簡易的である。重合性樹脂組成物を硬化させた層の厚みは０．５μｍ乃至１０μｍが良く、より好ましくは１μｍ乃至８μｍ、さらに好ましくは２μｍ乃至６μｍが良い。１０μｍより厚いと、残留未反応モノマーが増えて、湿熱耐久性が不十分であり、かつ、乾熱耐久性試験において偏光板が赤変するため不適である。０．５μｍより薄い層では逆に湿熱耐久性の向上には至らない。紫外線の照射量は、（メタ）アクリレート化合物の種類、光重合開始剤の種類と添加量、膜厚によって異なるが、例えば１００〜１５００ｍＪ／ｃｍ２程度がよい。こうして重合性樹脂組成物によりなる層を偏光板に設けることによって湿熱耐久性が向上する。
【００４０】
また、重合性樹脂組成物よりなる層は、アルカリ性溶液によって処理されても透明であることが好ましい。具体的にはｐＨ１１以上のアルカリ水溶液によって４０℃で１０分以上処理された後、白濁がないことが１つの指標となる。その基準としては、ポリエチレンテレフタレートに５μｍの厚みに重合性樹脂組成物を塗工し、硬化した層を設けたフィルムを、ｐＨ１１の水溶液で４０℃、１０分以上処理の処理の有無で、波長５５０ｎｍにおける光線透過率の変化が５％以内であることが良く、好ましくは１％以内であることが好ましい。一方で、より好ましくは重合性樹脂組成物よりなる層をアルカリ水溶液で処理することによって、重合性樹脂組成物よりなる層がポリビニルアルコール系フィルムとの密着性が向上するため好ましい。その際の指標として、１０μリットルの水を滴下した時の接触角が６０°以下、より好ましくは、５０°以下、さらに好ましくは４０°以下であることが好ましい。偏光素膜へ貼り合わせる場合には、アルカリ水溶液で処理した後に、水もしくは酸性水溶液で中和処理を行い、その後、乾燥処理を適用したものを用いることが好ましい。
【００４１】
偏光板を作製するための方法は、公知の方法を用いて良く、限定されない。具体的には、二色性色素を吸着し延伸された親水性高分子フィルム（以下、偏光素膜と記す）を、少なくとも１層以上の保護層を設けることで得られる。親水性高分子フィルムとは、例えば、ポリビニルアルコール系樹脂、アミロース系樹脂、デンプン系樹脂、セルロース系樹脂、ポリアクリル酸塩系樹脂が挙げられ、それらの樹脂をキャスト等で製膜したものを用いる。偏光素膜の種類としては、ヨウ素や二色性染料等の二色性材料を吸着させて一軸延伸したもの、ポリビニルアルコールの脱水処理物やポリ塩化ビニルの脱塩酸処理物等によるポリエン系配向フィルムでも良い。これらのなかでもポリビニルアルコール系樹脂フィルムとヨウ素などの二色性物質からなる偏光素膜が好ましい。これら偏光素膜の厚さは特に制限されないが、一般的に、５〜８０μｍ程度である。
【００４２】
偏光素膜を構成するポリビニルアルコール系樹脂の製造方法は、公知の方法で作製することができ、特に限定されるものではない。製造方法として、例えば、ポリ酢酸ビニル系樹脂をケン化することにより得ることができる。ポリ酢酸ビニル系樹脂としては、酢酸ビニルの単独重合体であるポリ酢酸ビニルのほか、酢酸ビニル及びこれと共重合可能な他の単量体の共重合体などが挙げられる。酢酸ビニルに共重合する他の単量体としては、例えば、不飽和カルボン酸類、オレフィン類、ビニルエーテル類又は不飽和スルホン酸類などが挙げられる。ポリビニルアルコール系樹脂のケン化度は、通常８５〜１００モル％が好ましく、９５モル％以上がより好ましい。このポリビニルアルコール系樹脂は、さらに変性されていてもよく、例えば、アルデヒド類で変性したポリビニルホルマールやポリビニルアセタールなども使用できる。またポリビニルアルコール系樹脂の重合度は、通常１，０００〜１０，０００が好ましく、１，５００〜５，０００がより好ましい。ポリビニルアルコール系樹脂を製膜したものが、ポリビニルアルコール系フィルムとして用いられる。
【００４３】
得られるポリビニルアルコール系フィルムをヨウ素などの二色性物質で染色し、一軸延伸して偏光素膜を作製する。作製方法としては例えば、ポリビニルアルコール系樹脂フィルムをヨウ素の水溶液に浸漬することによって染色し、元長の２〜７倍に延伸することで作製することができる。必要に応じてホウ酸やヨウ化カリウムなどの水溶液に浸漬しても良い。さらに必要に応じて染色の前にポリビニルアルコール系フィルムを水に浸漬して水洗してもよい。ポリビニルアルコール系フィルムを水洗することで、ポリビニルアルコール系フィルム表面の汚れや可塑剤を除去することができるほかに、ポリビニルアルコール系フィルムを膨潤させることで染色のムラなどの不均一性を防止する効果もある。延伸はヨウ素で染色した後に行っても良いし、染色しながら延伸してもよいし、また延伸してからヨウ素で染色してもよい。ホウ酸やヨウ化カリウムなどの水溶液中でも延伸することができる。
【００４４】
ポリビニルアルコール系フィルムは、二色性色素以外にも、ホウ酸、ホウ砂又はホウ酸アンモニウムなどのホウ素化合物、グリオキザール又はグルタルアルデヒド、ジアルデヒド澱粉などの多価アルデヒド、ビウレット型、イソシアヌレート型又はブロック型などの多価イソシアネート系化合物、チタニウムオキシサルフェイトなどのチタニウム系化合物、エチレングリコールグリシジルエーテル、ポリアミドエピクロルヒドリン、過酸化コハク酸、過硫酸アンモニウム、過塩素酸カルシウム、ベンゾインエチルエーテル、エチレングリコールジグリシジルエーテル又はグリセリンジグリシジルエーテル等少なくとも１種以上の架橋剤、または耐水化剤を含有しても良い。仮にホウ酸の含有濃度の適切な濃度を示すと、ポリビニルアルコール系フィルムの重量％に対して１０〜３３重量％が良く、好ましくは１８〜３０重量％、さらに好ましくは２０〜２６重量％であることが良い。
【００４５】
また、ポリビニルアルコール系フィルムは、アルカリ金属、アルカリ土類金属、ハロゲン化物または、無機金属を含有しても良い。処理される物質としては、例えば、ヨウ化カリウム、ヨウ化ナトリウム、ヨウ化アンモニウム、ヨウ化コバルト、ヨウ化亜鉛、塩化亜鉛、塩化カリウム又は塩化ナトリウム、フッ化亜鉛４水和物、塩化アルミニウム、フッ化アルミニウム、フッ化アンモニウム、フッ化カリウム、フッ化カリウムジルコニウム、フッ化カリウムチタン、フッ化カルシウム、フッ化クロム３水和物、フッ化ジルコニウムカリウム、フッ化水素アンモニウム、フッ化水素ナトリウム、フッ化水素カリウム、フッ化水素酸、フッ化錫、フッ化ストロンチウム、フッ化セシウム、フッ化鉛、フッ化バリウム、フッ化マグネシウム、フッ化ランタン塩化アンモニウム又は塩化マグネシウムなどが挙げられるが、特に限定されるものではない。以上に示された物質に含む１種以上のハロゲンイオン、または無機金属イオンを含有していても良い。
【００４６】
得られる偏光素膜は、その少なくとも片面、又は両面に透明な保護層を設けることが好ましい。透明な保護層はポリマーによる塗布によって層を形成させるか、又はフィルムのラミネート層として設けることができる。透明保護層を形成する透明ポリマー又はフィルムとしては、機械的強度が高く、熱安定性が良好な透明ポリマー又はフィルムが好ましい。透明保護層として用いる物質として、例えば、トリアセチルセルロースやジアセチルセルロースのようなセルロースアセテート樹脂又はそのフィルム、アクリル樹脂又はそのフィルム、ポリ塩化ビニル樹脂又はそのフィルム、ポリエステル樹脂又はそのフィルム、ポリアリレート樹脂又はそのフィルム、ノルボルネンのような環状オレフィンをモノマーとする環状ポリオレフィン樹脂又はそのフィルム、ポリエチレン、ポリプロピレン、シクロ系ないしはノルボルネン骨格を有するポリオレフィン又はその共重合体、主鎖又は側鎖がイミド及び／又はアミドの樹脂又はポリマー又はそのフィルムなどが挙げられる。液晶性を有する樹脂又はそのフィルムなどを設けても良い。保護フィルムの厚みは、例えば、０．５〜２００μｍ程度である。その中の同種又は異種の樹脂又はフィルムを片面、もしくは両面に１層以上設けることによって偏光板を作製するのが良い。
【００４７】
偏光素膜に透明保護層を設けるにあたり、その保護層がフィルムである場合、フィルムラミネートを行う必要がある。その際には、接着剤が必要となる。その接着剤として、好ましいのは、ジシクロペンタニル骨格、ジシクロペンテニル骨格、ペンタエリスリトール骨格、ネオペンチルグリコール骨格又はトリメチロールプロパン骨格のいずれかを有する樹脂を、少なくとも１種類以上を含む樹脂組成物を硬化させた層が良いが限定されず、公知の接着剤を用いることができる。接着層と接しない保護層の表面、保護層と接着層の間のいずれかに重合性樹脂組成物を硬化させた層を１層以上設ける場合、それぞれは保護層と偏光素膜、または重合性樹脂組成物を硬化させた層と偏光素膜が接着させるが、その場合の接着剤として、ポリビニルアルコール系接着剤を用いることができる。ポリビニルアルコール系接着剤として、例えば、ゴーセノールNH-26（日本合成社製）、エクセバールRS-2117（クラレ社製）、ゴーセファイマー Z-200（日本合成社製）などが挙げられるが、これに限定されるものではない。接着剤には、クリオキザール、グルタルアルデヒドなどの架橋剤及び／又は耐水化剤を添加しても良い。また、接着剤に硫酸、酢酸、塩酸、ギ酸、硫酸アルミニウム又は塩化アルミニウムなどの酸性を有する物質を０．０００１〜２０重量％の濃度で含有するのが好ましく、０．０２〜５重量％を含有するのがより好ましい。ポリビニルアルコール系接着剤には、無水マレイン酸-イソブチレン共重合体のみ／かつ架橋剤を混合させた接着剤を用いることができる。無水マレイン酸-イソブチレン共重合体として、例えば、イソバン＃１８（クラレ社製）、イソバン＃０４（クラレ社製）、アンモニア変性イソバン＃１０４（クラレ社製）、アンモニア変性イソバン＃１１０（クラレ社製）、イミド化イソバン＃３０４（クラレ社製）、イミド化イソバン＃３１０（クラレ社製）などが挙げられる。その際の架橋剤には水溶性多価エポキシ化合物を用いることができる。水溶性多価エポキシ化合物とは、例えば、デナコールEX-521（ナガセケムテック社製）、テトラット-C（三井ガス化学社製）などが挙げられる。他の接着剤として、ウレタン系、アクリル系、エポキシ系のものが多用されており公知の接着剤を用いることができるが、接着剤は限定されるものではない。また、接着剤の添加物として、亜鉛化合物、塩化物、ヨウ化物等を同時に０．１〜１０重量％程度の濃度で含有させることもできる。添加物についても限定されない。透明保護層を接着剤で貼り合せた後、適した温度で乾燥もしくは熱処理することによって偏光板を得る。
【００４８】
重合性樹脂組成物を硬化させた層を偏光板に設ける場合、保護層（Ｌ）／接着層（Ｌ）／偏光素膜／接着層（Ｍ）／保護層（Ｍ）／粘着層により構成される偏光板のいずれかの層の間、もしくは表面に１層以上設けることで耐久性を向上させることが出来る。具体的には、接着層と面していない保護層の表面、保護層と接着層の間、接着層と二色性色素を吸着配向させたポリビニルアルコール系フィルムの間、のいずれかに１層以上設けることで達成される。より湿熱耐久性を向上させるには、表示装置に貼り合わせ後に露出面となる表面側に重合性樹脂組成物を硬化させた層を設けることが効果的である。具体的には、保護層（Ｌ）の表面、保護層（Ｌ）と接着層（Ｌ）の間、接着層（Ｌ）と偏光素膜の間を示す。好ましくは保護層（Ｌ）と接着層（Ｌ）の間、接着層（Ｌ）と偏光素膜の間が良い。また、さらに湿熱耐久性向上効果を高めるには樹脂組成物を硬化させた層を、二色性色素を吸着配向させたポリビニルアルコール系フィルムを介して両面に、１層づつ、または２層以上設けることが、より好ましい。また、その際に偏光素膜に近い層に有していることが、より耐久性を向上させるには好ましい。具体的には、保護層（Ｌ）と偏光素膜との間および偏光素膜と保護層（Ｍ）の間の両面に有していることが好ましい。また、密着性の向上を目的として、又は、重合性樹脂組成物の未反応モノマーの移行を防ぐために、偏光素膜と重合性樹脂組成物を硬化させた層との間にアンカーコート層及び／又は接着層を設けても良い。
【００４９】
保護層／接着層／二色性色素を吸着配向させたポリビニルアルコール系フィルム／接着層／保護層により構成される偏光板の接着層が重合性樹脂組成物によって得られる層であっても同様に湿熱耐久性が向上する効果が得られる。
【００５０】
より湿熱試験において高耐久性を有する偏光板を得ようとする場合には、重合性樹脂組成物を硬化させた層を１層だけでなく、２層以上の複数の層を多層構造にすることによって、より湿熱耐久性は向上する。
【００５１】
以上の工程によって本発明で使用される重合性樹脂組成物を硬化した層を、少なくとも１層以上を設けたことを特徴とする偏光板が得られる。
【００５２】
得られた偏光板の一方の表面、具体的には、表示装置に貼り合わせ後に非露出面となる保護層またはフィルムの表面に、各種機能層及び／又は粘着剤層を設けることもできる。粘着剤層を設けることによって、各種機能層、液晶または有機エレクトロルミネッセンスなどの表示装置に偏光板を貼り合わせることができる。各種機能性層とは、位相差を制御する層又はフィルムであっても良い。
【００５３】
この偏光板は、重合性樹脂組成物を硬化させた層、保護層またはフィルムの露出面に、反射防止層や防眩層、ハードコート層、視野角改善及び／又はコントラスト改善のための液晶塗工層など、公知の各種機能性層を有していてもよい。この各種機能性を有する層を作製するには塗工方法が好ましいが、その機能を有するフィルムを接着剤又は粘着剤を介して貼合せても良い。
【００５４】
以上の方法で、紫外線硬化型樹脂組成物並びに、それを硬化させた層を有する本発明の偏光板を得ることが出来る。本発明によって得られる偏光板は湿熱環境下、例えば温度６５℃、相対湿度９３％ＲＨにおいて透過率変化及び偏光度の低下が少ない偏光板となり、乾熱環境下、例えば９５℃においても赤変が少ない偏光板となり、過酷な条件下でも信頼性の高い偏光板が得られる。ディスプレイ用偏光板、特に液晶ディスプレイにおける高透過率、高コントラスト、かつ湿熱耐久性の高い偏光板が得られる。これを用いたディスプレイは信頼性が高い、長期的に高コントラストで、かつ、高い色再現性を有するディスプレイになる。
【００５５】
重合性樹脂組成物を硬化させた層を設けた偏光板は、湿熱環境下、例えば温度６５℃、相対湿度９３％ＲＨにおいて、偏光板の偏光度低下を抑えることが出来ると同時にホウ酸濃度の低下を抑えることが出来る。湿熱環境下でのホウ酸濃度の低下を抑えることで湿熱耐久性が向上する。ホウ酸濃度の低下は、６５℃、相対湿度９３％、１０００時間後において、初期ホウ酸濃度よりも４０重量％以上保持していることが良く、さらに好ましくは５５重量％以上、より好ましくは７０重量％以上保持していることが好ましい。
【実施例】
【００５６】
以下、実施例により本発明をさらに詳細に説明するが、本発明はこれらによって限定されるものではない。なお、実施例に示す透過率、偏光度の評価は以下のようにして行った。
【００５７】
偏光素膜の両面に保護膜を貼合して得た２枚の偏光板を、その吸収軸方向が同一となるように重ねた場合の透過率を平行位透過率Ｔp 、２枚の偏光板をその吸収軸が直交するように重ねた場合の透過率を直交位透過率Ｔc とした。
【００５８】
透過率Ｔは、４００〜７００nmの波長領域で、所定波長間隔ｄλ（ここでは５nm）おきに分光透過率τλを求め、下記式（１）により算出した。式中、Ｐλは標準光（Ｃ光源）の分光分布を表し、ｙλは２度視野等色関数を表す。
【００５９】
2011145675.tif 000004
【００６０】
分光透過率τλは、分光光度計〔日立社製"U-4100"〕を用いて測定した。
【００６１】
偏光度Ｐy は、平行位透過率Ｔp 及び直交位透過率Ｔc から、下記式（２）により求めた。
【００６２】
Ｐy＝{(Ｔp−Ｔc)／(Ｔp＋Ｔc)}１／２×１００ （２）
【００６３】
さらに、偏光板の色相についてＪＩＳ Ｚ８７２９（色の表示方法 Ｌ＊、ａ＊、ｂ＊表示系およびＬ＊、ｕ＊、ｖ＊表色系）によりに示される表色系にて、直交色相のａ＊およびｂ＊を測定した。ここでいう直交色相とは、２枚の偏光板をそれぞれ吸収軸が直交するように重ねた状態で測定されたことを意味する。Ｌ＊、ａ＊、ｂ＊表色系ではａ＊、ｂ＊のそれぞれがゼロに近いほど色相がニュートラル色を示すことを表している。
【００６４】
実施例１
厚みが７５μｍ、重合度２４００、けん化度９９％以上のポリビニルアルコール系フィルム（クラレ社製ＶＦ−ＸＳ）を４０℃の温水で膨潤させた後、ヨウ素、ヨウ化カリウムおよびホウ酸を含有した水溶液で染色を行った。染色されたフィルムをホウ酸を３重量％含有している溶液中で５倍に延伸し、延伸後、ヨウ化カリウムを５重量％含有する水溶液に浸漬した。ヨウ化カリウム水溶液に１５秒浸漬したフィルムを、７０℃の乾燥機にて１０分間乾燥し、偏光素膜とした。得られた偏光素膜は、保護層としてトリアセチルセルロースフィルム（富士写真フィルム社製
ＴＤ−８０ＵＦ、以下ＴＡＣと省略する）をＰＶＡ系接着剤を用いて両面にラミネートし、偏光板とした。
【００６５】
次いで、ジペンタエリスリトールヘキサアクリレート（日本化薬社製 カヤラッド DPHA）５０重量部、ペンタエリスリトールトリアクリレート（日本化薬社製カヤラッド PET-30）５０重量部、イルガキュアー１８４（チバスペシャリティーケミカルズ社製）５重量部を撹拌混合し、本発明で用いる紫外線硬化型の重合性樹脂組成物を得た。この組成物をメチルエチルケトン（純正化学社製）にて希釈し、固形分濃度が５０重量％の溶液を調製した。この溶液を、４０ｍｍｘ４０ｍｍにカットし粘着剤ＰＴＲ−３０００（日本化薬社製）を介して１ｍｍのガラス板と貼り合わせた偏光板の表面にスピンコータを用いて塗布し、加熱により溶剤を除去後の膜厚が３μｍとなるようにした。溶剤を５０℃で３分乾燥後、空気中で高圧水銀灯（積算光量４００mJ/cm2）を照射して、硬化させて重合性樹脂組成物によって得られる層を有する本発明の偏光板を得た。サンプルの層構成は、重合性樹脂組成物によって得られる層／ＴＡＣ／接着剤層／偏光素膜／接着剤層／ＴＡＣ／粘着層／ガラス層という構成である。
【００６６】
作製したサンプルは湿熱試験および乾熱試験を確認した。湿熱試験は、温度６５℃、相対湿度９３％の雰囲気中で、１０００時間放置する前と後での透過率、偏光度を測定した。乾熱試験は、温度９５℃、１０００時間放置する前と後での透過率、偏光度、直交における色相a*（以下、a*-cと省略）を測定した。
【００６７】
実施例２
実施例１において重合性樹脂組成物をペンタエリスリトールトリアクリレート（日本化薬社製 カヤラッド PET-30）６０重量部、ジシクロペンテニルエチルメタクリレート（日立化成社製 FA-512M）３０重量部、イルガキュアー１８４（チバスペシャリティーケミカルズ社製）５重量部に変えて、ジシクロペンテニル骨格を含む重合性樹脂組成物によって得られる層を有する本発明の偏光板を得た以外は、すべて同様にして偏光板を作製し、湿熱試験および乾熱試験での耐久性を確認した。
【００６８】
実施例３
実施例１において重合性樹脂組成物をジペンタエリスリトールヘキサアクリレート（日本化薬社製 カヤラッド DPHA）５０重量部、ペンタエリスリトールトリアクリレート（日本化薬社製カヤラッド PET-30）３０重量部、ジシクロペンタニルアクリレート（日立化成社製 FA-513A）２０重量部、イルガキュアー１８４（チバスペシャリティーケミカルズ製）５重量部に変えて、重合性樹脂組成物によって得られる層を有する本発明の偏光板を得た以外は、すべて同様にして偏光板を作製し、湿熱試験および乾熱試験での耐久性を確認した。 
【００６９】
実施例４
トリアセチルセルロースフィルム（富士写真フィルム社製 ＴＤ−８０ＵＦ）に、ジペンタエリスリトールヘキサアクリレート（日本化薬社製 カヤラッド DPHA）５０重量部、ペンタエリスリトールトリアクリレート（日本化薬社製 カヤラッド
PET-30）３０重量部、ジシクロペンタニルアクリレート（日立化成社製 FA-513A）２０重量部、イルガキュアー１８４（チバスペシャリティーケミカルズ社製）５重量部を膜厚３μｍになるように塗工し、空気中で紫外線を高圧水銀灯（積算光量４００mJ/cm2）で照射し、重合性樹脂組成物によって得られる層を有する透明保護フィルムを作製した。その層表面にｐＨ１１のアルカリ水溶液を１０分間接触させ、層表面の水との接触角は８０°から５７．２°へ低下させた。その重合性樹脂組成物を硬化させた層を、接着剤を用いて偏光素子と接着させ、構成がＴＡＣ／重合性樹脂組成物を硬化させた層／接着剤層／偏光素膜／接着剤層／ＴＡＣとなる偏光板を得た。その偏光板を４０ｍｍｘ４０ｍｍにカットし粘着剤（日本化薬社製 PTR-3000）を介して１ｍｍのガラス板と貼り合わせて、ＴＡＣ／重合性樹脂組成物を硬化させた層／接着剤層／偏光素膜／接着剤層／ＴＡＣ／粘着層／ガラスとなる構成で、湿熱試験および乾熱耐久性を確認した。
【００７０】
実施例５
実施例４において、偏光素膜の両側に重合性樹脂組成物を硬化させた層を設け、ＴＡＣ／重合性樹脂組成物を硬化させた層／接着剤層／偏光素膜／接着剤層／重合性樹脂組成物を硬化させた層／ＴＡＣという構成の偏光板を得た以外は同様にサンプル作製を行い、湿熱試験および乾熱試験を確認した。
【００７１】
実施例６
実施例３において、加熱により溶剤を除去後の膜厚が１μｍとなるようにし、硬化させて本発明の重合性樹脂組成物によって得られる層を有する偏光板を得た以外は同様にサンプル作製を行い、湿熱試験および乾熱試験を確認した。
【００７２】
実施例７
実施例３において、加熱により溶剤を除去後の膜厚が９μｍとなるようにし、硬化させて本発明の重合性樹脂組成物によって得られる層を有する偏光板を得た以外は同様にサンプル作製を行い、湿熱試験および乾熱試験を確認した。
【００７３】
比較例１
実施例１において、重合性樹脂組成物によって得られる層を設けない以外は同様にして、湿熱試験、および乾熱試験での耐久性を確認した。
【００７４】
比較例２
実施例１において、重合性樹脂組成物をジペンタエリスリトールヘキサアクリレート（日本化薬社製カヤラッド DPHA）１００重量部、イルガキュアー１８４（チバスペシャリティーケミカルズ社製）５重量部を撹拌混合し、本発明の条件を満たしていない重合性型樹脂組成物よりなる層を偏光板に設けた以外は同様にして湿熱試験および乾熱試験での耐久性を確認した。
【００７５】
比較例３
実施例１において、重合性組成物をポリエチレングリコールジアクリレート（日本化薬社製 カヤラッドPEG-400DA）５０重量部、ペンタエリスリトールトリアクリレート（日本化薬社製
カヤラッド PET-30）５０重量部、イルガキュアー１８４（チバスペシャリティーケミカルズ社製）５重量部を撹拌混合し、本発明の条件を満たしていない重合性樹脂組成物よりなる層を偏光板に設けた以外は同様にして湿熱試験および乾熱試験での耐久性を確認した。
【００７６】
比較例４
実施例１において、加熱により溶剤を除去後の膜厚が２０μｍとなるようにし、溶剤を乾燥後、空気中で高圧水銀灯（積算光量４００ｍＪ／ｃｍ２を照射させて硬化させて、本発明の条件を満たしていない重合性樹脂組成物より得られる層の厚みを有する偏光板を得た以外は、すべて同様にして偏光板を作製し、湿熱試験および乾熱試験での耐久性を確認した。
【００７７】
比較例５
特開２００３−１８５８４２ 実施例１に従い、ポリビニルアルコールフィルムにヨウ素およびホウ酸を吸着し、５倍延伸された偏光素膜の表面にジシクロペンテニルオキシエチルメタクリレート（日立化成社製 FA-512M）１００重量部、Ｄ１１７３（メルク社製 重合開始剤）５重量部を重合性硬化物層の厚みが２０μｍになるように塗工し、メタルハライドランプにより紫外線を４００ｍＪ／ｍ２照射して硬化させて得られる偏光板を作製し、湿熱試験および乾熱試験での耐久性を確認した。
【００７８】
比較例６
実施例３において、加熱により溶剤を除去後の膜厚が０．３μｍとなるようにし、硬化させて本発明の重合性樹脂組成物によって得られる層を有する偏光板を得た以外は同様にサンプル作製を行い、湿熱試験および乾熱試験を確認した。
【００７９】
実施例１乃至７、比較例１乃至６における湿熱試験６５℃、相対湿度９３％、１０００時間後の透過率、偏光度変化の測定結果を表３に示す。表３のＹｓ０は初期透過率、ρ０は初期偏光度、Ｙｓ−Ｗｅｔは６５℃ｘ９３％ＲＨｘ１０００時間後の透過率、ρ−Ｗｅｔは６５℃ｘ９３％ＲＨｘ１０００時間後の透過率、ΔＹｓは初期から６５℃ｘ９３％ＲＨｘ１０００時間後での透過率変化量、Δρは初期から６５℃ｘ９３％ＲＨｘ１０００時間後での偏光度変化量を示す。また、６５℃ｘ９３％ＲＨｘ１０００時間経過後のそれぞれの層間の密着性を確認した結果を示す。密着性の結果は、○は互いの層は密着性良好、×は剥離する層間があることを示す。
【００８０】
表３
2011145675.tif 000005
【００８１】
実施例１、２、比較例１から３における乾熱試験９５℃、１０００時間後の透過率、偏光度変化の測定結果を表４に示す。表４のＹｓ０は初期透過率、ρ０は初期偏光度、a*-c０は初期 a*-c値、Ｙｓ１０００は９５℃ｘ１０００時間後の透過率、ρ１０００は９５℃ｘ１０００時間後の偏光度、a*-c１０００は９５℃ｘ１０００時間後のa*-cを示す。a*-c値は高いほど赤色を示している。
【００８２】
表４
2011145675.tif 000006
【００８３】
以上の実施例、比較例から明らかなように、本発明の二色性色素および架橋剤を吸着し延伸された親水性高分子より得られる偏光素膜を用いてなる偏光板に、溶剤を除く重合性樹脂組成物１００重量部中、アクリロイル基を２つ以上有する（メタ）アクリレート化合物で、膜厚５μｍの硬化樹脂膜層とした場合の該樹脂膜層の透湿度が２４時間で１５００ｇ／ｍ２以下となる少なくとも１種以上の（メタ）アクリレート化合物（Ａ）が３０乃至９８重量部と、２５℃の水に対する溶解度が１重量％以下である少なくとも１種類以上の（メタ）アクリレート化合物（Ｂ）が１乃至７０重量部と、重合開始剤（Ｃ）２〜１０重量部を含有する重合性樹脂組成物を硬化させて得られる層を有し、該層の厚みが０．５〜１０μｍである層を少なくとも１層以上設けられていることを特徴とする偏光板は、耐久性、主に湿熱耐久性が大きく向上し、かつ、乾熱耐久性においても色変化の起こらない偏光板が得られることが分かる。例えば６５℃、相対湿度９３％における耐久性を向上させ、透過率の変化、偏光度の低下が抑えられ、かつ、乾熱試験、例えば９５℃において、偏光度の低下が少なく、赤変も少ない偏光板になることが示された。ただし、その重合性樹脂組成物の層の厚みが１０μｍ以上設けられている場合には、乾熱耐久性、例えば、９５℃において偏光度の低下が大きく、偏光板の赤変が大きく、耐久性も不十分であることが分かる。以上のことから、本発明によって得られる偏光板は、湿熱耐久性を大いに向上させ、乾熱試験においても色変化が起こらない偏光板になるに至った。